"白色顔料を含有するポリエステル層Bを基層とし、両表層の一方のポリエステル層Aに紫外線吸収剤を0.2~5.0重量含有し、当該ポリエステル層Aの白色顔料含有量が前記ポリエステル層Bの白色顔料含有量よりも少ない積層ポリエステルフィルムであり、当該積層ポリエステルフィルムの極限粘度が0.65dl/g以上であり、末端カルボキシル基量が26当量/t以下であることを特徴とする太陽電池裏面封止用白色積層ポリエステルフィルム。本発明は、上記実状に鑑みなされたものであって、その解決課題は、耐加水分解性と耐紫外線性を有する、光沢性の良好な太陽電池裏面封止用白色積層ポリエステルフィルムを提供することにある。本発明者らは、上記実状に鑑み鋭意検討した結果、特定の構成からなるポリエステルフィルムを用いることにより、上述の課題を解決できることを見いだし、本発明を完成させるに至った。すなわち、本発明の要旨は、白色顔料を含有するポリエステル層Bを基層とし、両表層の一方のポリエステル層Aに紫外線吸収剤を0.2~5.0重量含有し、当該ポリエステル層Aの白色顔料含有量が前記ポリエステル層Bの白色顔料含有量よりも少ない積層ポリエステルフィルムであり、当該積層ポリエステルフィルムの極限粘度が0.65dl/g以上であり、末端カルボキシル基量が26当量/t以下であることを特徴とする太陽電池裏面封止用白色積層ポリエステルフィルムに存する。本発明によれば、耐加水分解性と耐紫外線性を有する、光沢性の良好な太陽電池裏面保護用二軸配向ポリエステルフィルムを提供でき、本発明の工業的価値は高い。本発明で言うポリエステルフィルムとは、押出口金から溶融押出される、いわゆる押出法による押し出した溶融ポリエステルシートを冷却した後、延伸したフィルムである。本発明において、ポリエステルフィルムに使用するポリエステルは、芳香族ジカルボン酸と脂肪族グリコールとを重縮合させて得られるものを指す。芳香族ジカルボン酸としては、テレフタル酸、26―ナフタレンジカルボン酸などが挙げられ、脂肪族グリコールとしては、エチレングリコール、ジエチレングリコール、1,4―シクロヘキサンジメタノール等が挙げられる。代表的なポリエステルとしては、ポリエチレンテレフタレートPET、ポリエチレン―2,6―ナフタレンジカルボキシレートPEN等が例示される。その中でも、ポリエチレンテレフタレートPETが好ましい。本発明のポリエステルフィルムに用いるポリエステル原料の製造触媒は、チタン含有化合物、アンチモン含有化合物元素、およびアルミニウム含有化合物、から選ばれることが好ましい。特に好ましい触媒はチタン含有化合物からなる触媒である。本発明のフィルムのチタン元素含有量は通常20ppm以下であり、好ましくは15ppm以下、さらに好ましくは9ppm以下である。下限については特にないが、実際には2ppm程度が現在の技術では下限となる。チタン化合物の含有量が多すぎるとポリエステルを溶融押出する工程でオリゴマーが副生成しやすく、オリゴマーが表面に析出したポリエステルフィルムとなりやすい傾向がある。ポリエステルフィルムの表面オリゴマーは、製膜時に用いるロールへオリゴマーが転写されることによってロールが汚染される、またフィルム異物の発生を引き起こす、などの原因物質となることがある。一方、チタン元素を全く含まない場合、ポリエステル原料製造時の生産性が劣り、目的の重合度に達したポリエステル原料を得られないことがある。本発明のフィルムのリン元素は、通常はリン酸化合物に由来するものであり、ポリエステル製造時に添加される。本発明においては、ポリエステル成分中のリン元素量は通常170ppm以下の範囲であり、好ましくは100ppm以下、さらに好ましくは50ppm以下、最も好ましくは15ppm以下である。下限については特にないが、実際には3ppm程度が現在の技術では下限となる。リン元素量が多すぎると、フィルム製膜時にゲル化が起こり異物となってフィルムの品質を低下させる原因となることがある。リン酸化合物の例としては、リン酸、亜リン酸あるいはそのエステルホスホン酸化合物、ホスフィン酸化合物、亜ホスホン酸化合物、亜ホスフィン酸化合物など公知のものが該当し、具体例としては、正リン酸、ジメチルフォスフェート、トリメチルフォスフェート、ジエチルフォスフェート、トリエチルフォスフェート、ジプロピルフォスフェート、トリプロピルフォスフェート、ジブチルフォスフェート、トリブチルフォスフェート、ジアミルフォスフェート、トリアミルフォスフェート、ジヘキシルフォスフェート、トリヘキシルフォスフェート、ジフェニルフォスフェート、トリフェニルフォスフェート、エチルアシッドホスフェートなどが挙げられる。本発明のポリエステルフィルムを構成するポリエステル成分の末端カルボキシル基量は、ポリエステルフィルム中に白色顔料を含有する場合、白色顔料を取り除いた成分に対し後述の方法で測定することができる。ポリエステルフィルムの末端カルボキシル基量は26当量/t以下、好ましくは20当量/t以下である。ポリエステルフィルムを構成するポリエステル成分の末端カルボキシル基量が26当量/tを超えると、ポリエステル成分の耐加水分解性が劣る。下限については特にないが、重縮合反応の効率、溶融押出工程での熱分解等の点から通常は5当量/t程度である。本発明のポリエステルフィルムの極限粘度は、ポリエステルフィルム中に白色顔料を含有する場合、白色顔料を取り除いた成分に対し後述の方法で測定することができる。本発明のポリエステルフィルムの極限粘度は、0.65dl/g以上、好ましくは0.68dl/g以上である。ポリエステルフィルムを構成するポリエステル成分の極限粘度を0.65dl/g以上とすると、長期耐久性や耐加水分解性が良好なフィルムが得られる。一方、ポリエステルフィルムの極限粘度の上限はないが、重縮合反応の効率、溶融押出工程での圧力上昇防止の点から0.90dl/g程度である。本発明のポリエステルフィルムは、耐紫外線性を向上させるために、無機系の白色顔料をポリエステル中に添加する。白色顔料としては、例えば、二酸化チタン、硫酸バリウム等を用いることができる。これらの中から選ばれた少なくとも1種以上が用いられれば良いが、湿熱処理後の白色度の低下抑制防止の観点から、本発明においては、二酸化チタンを使用することがより好ましい。また、白色顔料は多孔質や中空多孔質等の形態であってもよく、さらには、樹脂に対する分散性を良くするために表面処理が施されたものを用いてもよい。本発明の白色顔料を含有する白色ポリエステル層B中の白色顔料の平均粒子径は、0.05~5.0μmが好ましく、01~3.0μmの範囲にあるものがより好ましい。平均粒子径が上記範囲外では均一分散化が難しくなり、フィルム表面の平滑性が悪化する場合がある。また、白色ポリエステル層B中の白色顔料の添加量は特に限定されないが、1~16重量の範囲が好ましく、2~12重量の範囲にあるものがより好ましく、3~10重量の範囲にあるものがさらに好ましい。添加量が上記範囲未満ではフィルムの光学濃度、白色度等の特性を向上させることが難しくその結果として耐紫外線性に劣ってしまう。逆に上記範囲以上では耐加水分解性が劣ってしまう。本発明において、積層ポリエステルフィルムの光沢性を向上させるために、ポリエステル層A中の粒子含有量を前述白色ポリエステル層Bのそれよりも少なくすることが必要である。ポリエステル層A中の粒子含有量が前述白色ポリエステル層Bを超えると光沢性が悪化し、各種の不都合を生じるので好ましくない。ポリエステル層A中の粒子含有量は、白色ポリエステル層中の含有量の50以下、好ましくは20以下にあるものが、光沢性がより良好となるので望ましい。含有する微粒子の種類、大きさは白色ポリエステル層Bと同じでも異なっていてもよい。本発明では、本発明の積層ポリエステルフィルムを屋外用基材等に用いたとき、紫外線による基体フィルム層の劣化や退色、変色等を防止するためにポリエステル層Aに紫外線吸収剤を含有させることが必要である。本発明で使用する紫外線吸収剤は、耐熱性に優れ、前述ポリエステルとの相溶性が良く均一分散できるとともに、着色が少なく樹脂に悪影響を及ぼさないものを用いることが望ましい。特に、耐熱性の目安となる紫外線吸収剤5重量の減量温度が250°C以上のものが製膜性やフィルム特性面で好適である。紫外線吸収剤としては、例えば、ベンゾオキサジン系もしくはトリアジン系等の各種の適応が可能である。ベンゾオキサジン系であれば、2,2‘-1,4フェニレンビス[4H-3,1-ベンゾオキサジン-4-オン]:CASNumber18600-59-4で表される化合物例えばCytecのCYASORBUV-3638F、トリアジン系であれば、2-[4,6-ビス2,4-ジメチルフェニル1,3,5-トリアジン-2-イル]-5-オクチロキシフェノール:CASNumber2725-22-6で表される化合物例えばCytecのCYASORBUV-1164や、2-4,6-ジフェニル-1,3,5トリアジン-2-イル-5-[ヘキシルオキシ]-フェノール:CASNumber147315-50-2例えばCibaのTinuvin1577FFを用いることができる。紫外線吸収剤は、特に限定されるものではなく、単独で使用、場合によっては2種以上の併用であってもよい。ポリエステル層Aにおける紫外線吸収剤の含有量は0.2~5.0重量であり、03~3.0重量の範囲にあるものがより好ましい。紫外線吸収剤の含有量が上記範囲未満では、ポリエステル層Aに十分な耐紫外線性が得られず、芯層のポリエステル層Bの耐紫外線性は良好だとしても、フィルム全体としては耐紫外線性に劣ってしまう。また、紫外線吸収剤の含有量が上記範囲を超えると、耐加水分解性の低下を招きやすい。ポリエステル層Aには、多孔質シリカ粒子やアルミナ粒子等の白色顔料以外の微粒子が、フィルムの光沢を落とさない程度に表層に含有されていることが望ましい。表層に多孔質シリカ粒子やアルミナ粒子等の微粒子がない場合、フィルム製膜時において、フィルムとロールとの摩擦が激しく、フィルム表面にキズが発生しやすい。これら微粒子の中では、一時粒子の凝集粒子である多孔質シリカ粒子が特に好ましい。多孔質シリカ粒子はフィルムの延伸時に粒子周辺にボイドが発生しにくいため、フィルムの光沢性を低下させない特長を有する。この多孔質シリカ粒子を構成する一次粒子の平均粒径は、0.001~0.1μmの範囲であることが好ましい。一次粒子の平均粒径が0.001μm未満では、スラリー段階で解砕により極微細粒子が生成し、これが凝集体を形成して、ヘーズが高くなる原因となることがある。一方、一次粒子の平均粒径が0.1μmを超えると、粒子の多孔性が失われ、その結果、ボイド発生が少ない特長が失われることがある。さらに、凝集粒子の細孔容積は、通常0.5~2.0ml/g、好ましくは0.6~1.8ml/gの範囲である。細孔容積が0.5ml/g未満では、粒子の多孔性が失われ、ボイドが発生しやすくなり、フィルムの透明性が低下する傾向がある。細孔容積が2.0ml/gより大きいと、解砕、凝集が起こりやすく、粒径の調整を行うことが困難となる場合がある。本発明におけるポリエステルフィルムに多孔質シリカ粒子を添加する方法としては、特に限定されるものではなく、公知の方法を採用し得る。例えば、ポリエステルを製造する任意の段階において添加することができるが、好ましくはエステル化の段階、もしくはエステル交換反応終了後重縮合反応開始前の段階でエチレングリコール等に分散させたスラリーとして添加し重縮合反応を進めてもよい。また、ベント付き混練押出機を用い、エチレングリコールまたは水などに分散させた粒子のスラリーとポリエステル原料とをブレンドする方法、または、混練押出機を用い、乾燥させた粒子とポリエステル原料とをブレンドする方法などによって行われる。なお、本発明のポリエステルフィルム中には、上述の粒子以外に必要に応じて従来公知の酸化防止剤、熱安定剤、潤滑剤、帯電防止剤、染料を添加することができる。本発明のポリエステルフィルムの厚みは、フィルムとして製膜可能な範囲であれば特に限定されるものではないが、通常10μm~500μm、好ましくは15~400μm、さらに好ましくは20~300μmの範囲である。本発明においては、ポリエステルの溶融押出機を2台または3台以上用いて、いわゆる共押出法により3層以上の積層フィルムとすることが好ましい。層の構成としては、ポリエステル層Aに用いる原料とポリエステル層Bに用いる原料とを用いて、A/B/A構成とすることが好ましい。また、ポリエステル層Aの厚みは、1μm~50μmの範囲であることが好ましい。以下、本発明のポリエステルフィルムの製造方法に関して具体的に説明するが、本発明の要旨を満足する限り、本発明は以下の例示に特に限定されるものではない。すなわち、公知の手法により乾燥したまたは未乾燥のポリエステルチップポリエステル成分を混練押出機に供給し、ポリエステル成分の融点以上である温度に加熱し溶融する。次いで、溶融したポリエステルをダイから押出し、回転冷却ドラム上でガラス転移温度以下の温度になるように急冷固化し、実質的に非晶状態の未配向シートを得る。この場合、シートの平面性を向上させるため、シートと回転冷却ドラムとの密着性を高めることが好ましく、本発明においては静電印加密着法およびまたは液体塗布密着法が好ましく採用される。溶融押出工程においても、条件により末端カルボキシル基量が増加するので、本願発明においては、押出工程における押出機内でのポリエステルの滞留時間を短くすること、一軸押出機を使用する場合は原料をあらかじめ水分量が50ppm以下、好ましくは30ppm以下になるように十分乾燥すること、二軸押出機を使用する場合はベント口を設け、40ヘクトパスカル以下、好ましくは30ヘクトパスカル以下、さらに好ましくは20ヘクトパスカル以下の減圧を維持すること等の方法を採用する。本発明においては、このようにして得られたシートを2軸方向に延伸してフィルム化する。延伸条件について具体的に述べると、前記未延伸シートを好ましくは縦方向に70°C~145°Cで2~6倍に延伸し、縦1軸延伸フィルムとした後、横方向に90°C~160°Cで2~6倍延伸を行い、180~245°Cにて熱固定工程に移る。ポリエステルフィルムの耐加水分解性と透明性は、フィルム全体に関連する特性である。本願発明による共押出による積層構造を有するフィルムについては、当該フィルムを構成するポリエステル成分全体として、末端カルボキシル基量、極限粘度、リン元素、チタン元素、マグネシウム元素、微粒子の含有される層の構成について、上記の範囲であることが好ましい。本発明において、ポリエステルフィルム中のポリエステル成分の末端カルボキシル基量を特定範囲とするため、例えば、ポリエステルチップの押出工程における押出機内でのポリエステル成分の滞留時間を短くすることなどによってポリエステルフィルムは得られる。また、低末端カルボキシル基量のポリエステルチップを製膜することで、末端カルボキシル基量が特定範囲のポリエステルフィルムを得てもよい。また、フィルム製造において、溶融工程を経た再生原料を配合するとポリエステル成分の末端カルボキシル基量が特定範囲から外れて増大する傾向があるので、本願発明においてはかかる再生原料を配合しないことが好ましい。また、再生原料を配合するとしても、自ら得られたフィルムを粉砕することで得られたフレークをそのまま用いることが好ましく、量については通常40重量以下、好ましくは20重量以下である。本発明においては、前記延伸工程においてまたはその後に、フィルムに接着性、帯電防止性、滑り性、離型性等を付与するために、フィルムの片面または両面に塗布層を形成したり、コロナ処理等の放電処理を施したりすることなどもできる。以下、実施例によって本発明をさらに具体的に説明するが、本発明はその趣旨を超えない限り、この実施例に限定されるものではない。なお、フィルムの諸物性の測定および評価方法を以下に示す。1二酸化チタン含有量重量蛍光X線分析装置島津製作所社製型式XRF-1800を用いて、下記表1に示す条件下で、フィルム中もしくは原料ポリエステル中のチタン元素量を求めた。積層フィルムの表層と芯層のチタン含有量については、積層フィルムの表層と芯層をやすりで分離後、各々のサンプルを蛍光X線分析装置で測定することにより、チタン元素Tiの各層に対する含有量を測定する。積層フィルム全体および原料ポリエステルのチタンTi元素含有量:C重量は、フィルムを溶融してディスク状に成型した物に対して測定することにより得られる。チタン元素量から、各層、フィルム全体、原料ポリエステル中の二酸化チタンの重量を求めた。2末端カルボキシル基量粉砕したポリエステル原料、もしくはポリエステルフィルムに対し、熱風乾燥機にて140°Cで15分間乾燥させ、デシケーター内で室温まで冷却した試料から、上述で得られた二酸化チタン含有量C重量を用いて、ポリエステルフィルムもしくは粉砕したポリエステル原料を1.0g×100/100-Cを精秤して試験管に採取し、ベンジルアルコール30mlを加えて、乾燥窒素ガスを吹き込みながら195°C、3分間で溶解させ、次いで、クロロホルム50mlを徐々に加えて室温まで冷却した。遠心分離により二酸化チタンのみを沈降させた後、上済み液を取り出した。上澄み液にフェノールレッド指示薬を1~2滴加え、乾燥窒素ガスを吹き込みながら攪拌下に、0.1Nの苛性ソーダのベンジルアルコール溶液で滴定し、黄色から赤色に変じた時点で終了とした。なお、上澄み液中には1.0gのポリエステル原料が含まれていると仮定する。また、ブランクとして、ポリエステル樹脂試料抜きで同様の操作を実施し、以下の式によって酸価を算出した。酸価当量/t=A-B×0.1×f/Wここで、Aは、滴定に要した0.1Nの苛性ソーダのベンジルアルコール溶液の量μl、Bは、ブランクでの滴定に要した0.1Nの苛性ソーダのベンジルアルコール溶液の量μl、Wは、ポリエステル樹脂試料の量g、fは、0.1Nの苛性ソーダのベンジルアルコール溶液の力価であるなお、0.1Nの苛性ソーダのベンジルアルコール溶液の力価fは、試験管にメタノール5mlを採取し、フェノールレッドのエタノール溶液を指示薬として1~2滴加え、0.1Nの苛性ソーダのベンジルアルコール溶液0.4mlで変色点まで滴定し、次いで、力価既知の0.1Nの塩酸水溶液を標準液として0.2ml採取して加え、再度、0.1Nの苛性ソーダのベンジルアルコール溶液で変色点まで滴定した以上の操作は、乾燥窒素ガス吹き込み下で行った。以下の式によって力価fを算出した。力価f=0.1Nの塩酸水溶液の力価×0.1Nの塩酸水溶液の採取量μl/0.1Nの苛性ソーダのベンジルアルコール溶液の滴定量μl3極限粘度dl/g粉砕したポリエステル原料、もしくはポリエステルフィルムに対し、フェノール/テトラクロロエタン=50/50重量比の中に、上述で得られた二酸化チタン含有量C重量を用いて、ポリエステルフィルムもしくは粉砕したポリエステル原料が、1.0×100/100-Cgdlとなるよう精秤して添加する。120°Cで10分間かけて溶解させた後、徐々に室温まで冷却させた。遠心分離により二酸化チタンのみを沈降させた後、上済み液を取り出し、上済み液の流下時間、および、溶媒のみの流下時間を測定し、それらの時間比率から、Hugginsの式を用いて、極限粘度dl/gを算出した。その際、Huggins定数を0.33と仮定した。なお、上済み液中のポリエステル原料の濃度は、1.0g/dlとした。4耐加水分解性試験パーソナルプレッシャークッカー装置平山製作所社製を用いて、ポリエステルフィルムを120°C-100RHの雰囲気にてフィルムを処理する。オートグラフAG-I島津製作所社製にて、得られたフィルムの製膜方向とは垂直方向TDに対し、200mm/分の速度で、フィルムの機械的特性として引張破断伸度を測定し、引張破断伸度維持率を求める。なお、引張破断伸度維持率は、下記式、すなわちパーソナルプレッシャークッカー処理前後の引張破断伸度の商から得られる。引張破断伸度維持率=パーソナルプレッシャークッカー処理後の引張破断伸度÷パーソナルプレッシャークッカー処理前の引張破断伸度×100引張破断伸度維持率が10未満に達した時間から、下記の基準で評価した。◎:引張破断伸度維持率が10未満に達した時間:96hr以上○:引張破断伸度維持率が10未満に達した時間:60hr以上96hr未満△:引張破断伸度維持率が10未満に達した時間:72hr以上84hr未満×:引張破断伸度維持率が10未満に達した時間:72hr未満5耐紫外線性紫外線照射装置スガ試験機製スーパーキセノンウェザーメーター:SX75紫外線照射装置条件放射照度:180W/m2300~400nmの範囲フィルター:インナー/アウター=石英/275ブラックパネル温度:スプレー時/非スプレー時=非制御/63°C試験槽内温度:スプレー時/非スプレー時=28°C/非制御試験槽内湿度:スプレー時/非スプレー時=95RH/50RHサイクル時間:スプレー時/非スプレー時=18分/102分評価方法スーパーキセノンウェザーメーター:SX75スガ試験機製を用いて、ポリエステルフィルムを上述の条件で処理をする。オートグラフAG-I島津製作所社製にて、得られたフィルムの製膜方向とは同方向MDに対し、200mm/分の速度で、フィルムの機械的特性として引張破断伸度を測定し、引張破断伸度維持率を求める。なお、引張破断伸度維持率は、下記式、すなわち紫外線照射前後の引張破断伸度の商から得られる。引張破断伸度維持率=スーパーキセノンウェザーメーター処理後の引張破断伸度÷スーパーキセノンウェザーメーター処理前の引張破断伸度×100引張破断伸度維持率が40未満に達した時間から、下記の基準で評価した。○:引張破断伸度維持率が40未満に達した時間:200hr以上△:引張破断伸度維持率が40未満に達した時間:100hr以上200hr未満×:引張破断伸度維持率が40未満に達した時間:100hr未満6光沢日本電色株社製グロスメーター:VG-107型を用いて、JISZ-8741の方法に準じて光沢度を測定した。入射角,反射角60度に於ける黒色標準板の反射率を基準に試料の反射率を求め光沢度とした。光沢度評価値から、下記の基準で評価した。○:光沢値100以上△:光沢値80以上100未満×:光沢値80未満<ポリエステル1の製造法>1個のスラリー調製槽、およびそれに直列に接続された2段のエステル化反応槽、および2段目のエステル化反応槽に直列に接続された3段の溶融重縮合槽からなる連続式重合装置を用い、スラリー調製槽に、テレフタル酸とエチレングリコールを重量比で100:45の割合で連続的に供給すると共に、エチルアシッドホスフェートのエチレングリコール溶液を、生成ポリエステル樹脂に対してリン原子としての含有量が4重量ppmとなる量で連続的に添加して、攪拌、混合することによりスラリーを調製し、このスラリーを、窒素雰囲気下で267°C、相対圧力100kPa、平均滞留時間4時間に設定され、反応生成物が存在する第1段目のエステル化反応槽に連続的に流量120kghrで供給し、次いで、第1段目のエステル化反応生成物を、窒素雰囲気下で265°C、相対圧力5kPa、平均滞留時間2時間に設定された第2段目のエステル化反応槽に連続的に移送して、さらにエステル化反応させた。その際、第2段エステル化反応槽に設けた上部配管を通じて、エチレングリコールを生成するポリエステル樹脂に対して322モル/トンになる量を連続的に供給した。この場合、第2段エステル化反応槽におけるエステル化率は97であった。上述のエステル化反応生成物を、移送配管を経由して第1段重縮合反応槽に連続的に供給した。このとき移送配管に設けた移送ポンプの吐出圧は500kPaであった。移送配管中のエステル化反応生成物に、酢酸マグネシウム4水和物のエチレングリコール0.6重量溶液を、生成ポリエステル樹脂に対してマグネシウム原子としての含有量が7重量ppmとなる量で連続的に添加した。添加配管を使用して、テトラ-n-ブチルチタネートのエチレングリコール溶液を生成ポリエステル樹脂に対してチタン原子としての含有量が4重量ppmとなる量だけ連続的に添加した。溶融重縮合の反応条件は、第1段重縮合反応槽が269°C、絶対圧力4kPa、平均滞留時間1時間であり、第2段重縮合反応槽は274°C、絶対圧力0.4kPa、平均滞留時間0.9時間、第3段重縮合反応槽は277°C、絶対圧力0.2kPa、平均滞留時間1時間であった。第3段重縮合反応槽から取り出した溶融重縮合反応生成物は、ダイからストランド状に押出して冷却固化し、カッターで切断して1個の重さが平均粒重24mgのポリエステル樹脂チップ:ポリエステル1とした。ポリエステル1の極限粘度は0.64dl/g、末端カルボキシル基量は14当量/tであった。<ポリエステル2の製造法>ポリエステル1を出発原料とし、窒素雰囲気下で約160°Cに保持された攪拌結晶化機内に滞留時間が約60分となるようにチップが重ならないようにした状態で連続的に供給して結晶化させた後、塔型の固相重縮合装置に連続的に供給し、窒素雰囲気下215°Cで、得られるポリエステル樹脂の極限粘度が0.83dl/gとなるように滞留時間を調整して固相重縮合させ、ポリエステル2を得た。末端カルボキシル基量は6当量/tであった。<ポリエステル3の製造法>テレフタル酸ジメチル100重量部とエチレングリコール200重量部とを出発原料とし、エステル交換触媒として、酢酸マグネシウム4水和物を得られるポリエステル樹脂1tあたりのマグネシウム含有量が46g/樹脂tとなる量で、加えて反応器にとり、反応開始温度を150°Cとし、メタノールの留去とともに徐々に反応温度を上昇させ、3時間後に230°Cとした。4時間後、実質的にエステル交換反応を終了させた。この反応混合物を重縮合槽に移し、平均粒子径2.5μmのシリカ粒子、エチルアシッドホスフェート、酢酸マグネシウム4水和物、そしてテトラ-n-ブチルチタネートとの混合物からなるエチレングリコールスラリー溶液を添加し、4時間重縮合反応を行った。すなわち、温度を230°Cから徐々に昇温し280°Cとした。一方、圧力は常圧より徐々に減じ、最終的には0.3mmHgとした。なお、エチレングリコールスラリー溶液中の各化合物の量は、得られるポリエステルに対する含有量について、シリカ粒子は3.0重量となるように、エチルアシッドホスフェートについてはリン元素量として74g/樹脂tとなるように、酢酸マグネシウム4水和物については、マグネシウム元素量とし46g/樹脂tとなるようにエステル交換時に添加したマグネシウムも含めて、マグネシウム元素量として合計92g/樹脂tとなる、テトラ-n-ブチルチタネートについてはチタン元素量として5g/樹脂tとなるように、調整してある。反応開始後、反応槽の攪拌動力の変化により、極限粘度0.60に相当する時点で反応を停止し、窒素加圧下ポリマーを吐出させ、ポリエステル3を得た。極限粘度は0.60dl/g、末端カルボキシル基量は21当量/tであった。<ポリエステル4の製造法>テレフタル酸ジメチル100重量部とエチレングリコール60重量部とを出発原料とし、触媒としてテトラ-n-ブチルチタネートを得られるポリエステル樹脂1t当たりのチタン原子としての含有量が5g/樹脂tとなる量で加えて反応器にとり、反応開始温度を150°Cとし、メタノールの留去とともに徐々に反応温度を上昇させ、3時間後に230°Cとした。4時間後、実質的にエステル交換反応を終了させた。この反応混合物を重縮合槽に移し、4時間重縮合反応を行った。すなわち、温度を230°Cから徐々に昇温し280°Cとした。一方、圧力は常圧より徐々に減じ、最終的には0.3mmHgとした。反応開始後、反応槽の攪拌動力の変化により、極限粘度0.55dl/gに相当する時点で反応を停止し、窒素加圧下ポリマーを吐出させ、ポリエステルのチップを得た。上記で、得られたポリエステルチップを真空下220°Cで固相重合し、ポリエステル4を得た。極限粘度は0.75dl/g、末端カルボキシル基量は25当量/tであった。<ポリエステル5の製造法>ベント付二軸押出機にて、ポリエステル2を溶融混練しながら、平均粒径が0.45μmの二酸化チタン粒子を二酸化チタン濃度が50重量となるように添加した。ダイからストランド状に押出して冷却固化し、カッターで切断してマグネシウムマスターバッチとしてポリエステル5を得た。ポリエステル成分について、極限粘度は0.50dl/g、末端カルボキシル基量は80当量/tであった。<ポリエステル6の製造法>ベント付二軸押出機にて、ポリエステル2を溶融混練しながら、ベンゾオキサジン系紫外線吸収剤であるCytecのCYASORBUV-3638Fが10重量となるように添加した。ダイからストランド状に押出して冷却固化し、カッターで切断してマグネシウムマスターバッチとしてポリエステル6を得た。ポリエステル成分について、極限粘度は0.67dl/g、末端カルボキシル基量は20当量/tであった。<ポリエステル7の製造法>ベント付二軸押出機にて、ポリエステル2を溶融混練しながら、トリアジン系紫外線吸収剤であるCibaのTinuvin1577FFが10重量となるように添加した。ダイからストランド状に押出して冷却固化し、カッターで切断してマグネシウムマスターバッチとしてポリエステル7を得た。ポリエステル成分について、極限粘度は0.67dl/g、末端カルボキシル基量は20当量/tであった。実施例1:上記ポリエステル2、ポリエステル3およびポリエステル6を90:4:6の比率で混合したポリエステル混合物を、ベント付き二軸押出機Aサブに投入するとともに、上記ポリエステル2、およびポリエステル5を93:7の比率で混合したポリエステル混合物をベント付き二軸押出機Bメインに投入した。双方の原料を二軸押出機中、290°Cで溶融、混練し、得られた溶融体を多層Tダイ内でA/B/A=5/90/5の構成比となるように合流さしてスリット状に押出しする。静電印加密着法を用いて表面温度を40°Cに設定したキャスティングドラム上で急冷固化させて未延伸の2種3層からなる積層シートを得た。得られたシートを縦方向に83°Cで3.3倍延伸した後、予熱/横延伸/熱固定1/熱固定2/熱固定3/冷却の各ゾーンにおける温度[°C]を95/110/200/221/180/125°Cに設定したテンターに導くことでフィルム製膜を行った。なお、この時の製膜速度を16m/分とした。得られたフィルムの平均厚さは125μmであり、表層/芯層/表層の厚みμmは、6.25/112.50/6.25であった。得られたフィルムの特性および評価結果を下記表2に示す。実施例2~実施例7:ベント付き二軸押出機Aサブとベント付き二軸押出機Bメインとに投入するポリエステル原料を表2に示す配合に変更したこと以外は、実施例1と同様の方法でフィルムを得た。得られたフィルムの特性および評価結果を下記表2に示す。比較例1~比較例6:ベント付き二軸押出機Aサブとベント付き二軸押出機Bメインとに投入するポリエステル原料を表3に示す配合に変更したこと以外は、実施例1と同様の方法でフィルムを得た。得られたフィルムの特性および評価結果を下記表3に示す。"